【手続補正書】
【提出日】令和3年7月1日(2021.7.1)
【手続補正１】
【補正対象書類名】明細書
【補正対象項目名】０１１３
【補正方法】変更
【補正の内容】
【０１１３】
当業者には、特許請求される主題の趣旨および範囲から逸脱することなく、本明細書に記載される実施形態に対して修正および変更がなされ得ることが明らかであろう。したがって、本明細書は、そのような修正および変更が、添付の特許請求の範囲およびそれらの等価物の範囲内であるならば、記載される様々な実施形態の修正および変更を網羅することが意図される。
以下、本発明の好ましい実施形態を項分け記載する。
実施形態１
ベンゼン、トルエン、およびキシレンを含むＢＴＸ化合物を作製する方法であって、
複合ゼオライト触媒を含む反応器に、重質改質油ストリームを供給することであって、
前記複合ゼオライト触媒が、脱ケイ酸化メソ多孔性モルデナイトとＺＳＭ−５との混合物を含み、
前記脱ケイ酸化メソ多孔性モルデナイト、前記ＺＳＭ−５、またはその両方が、１つ以上の含浸金属を含む、供給することと、
前記反応器内で前記重質改質油ストリームのトランスアルキル化反応および脱アルキル化反応を同時に実行することによって、前記ＢＴＸ化合物を生成することと、
を含み、前記複合ゼオライト触媒が、前記トランスアルキル化反応および前記脱アルキル化反応を同時に触媒することができる、方法。
実施形態２
前記重質改質油ストリームが、前記重質改質油ストリームの総重量に基づいて、少なくとも１５重量パーセント（重量％）のメチルエチルベンゼン（ＭＥＢ）および少なくとも５０重量％のトリメチルベンゼン（ＴＭＢ）を含む、実施形態１に記載の方法。
実施形態３
前記１つ以上の含浸金属が、ＩＵＰＡＣ命名法による第ＶＩ族および第ＶＩＩ族から選択され、前記ゼオライト触媒中の前記金属が、前記ゼオライト触媒の総重量に基づいて、０．０５〜１０重量％である、実施形態１または２に記載の方法。
実施形態４
前記複合ゼオライト触媒が、０超〜１．０のＺＳＭ−５対脱ケイ酸化メソ多孔性モルデナイトの重量比を有する、実施形態１〜３のいずれかに記載の方法。
実施形態５
前記複合ゼオライト触媒が、６０：４０〜８０：２０重量比のＺＳＭ−５と脱ケイ酸化メソ多孔性モルデナイトとの混合物を含む、実施形態１〜３のいずれかに記載の方法。
実施形態６
前記１つ以上の含浸金属が、モリブデン、クロム、ニッケル、タングステン、パラジウム、ルテニウム、金、レニウム、ロジウム、またはそれらの組み合わせ、およびそれらのそれぞれの酸化物からなる群から選択される、実施形態１〜５のいずれかに記載の方法。
実施形態７
前記脱ケイ酸化メソ多孔性モルデナイト、前記ＺＳＭ−５、または前記脱ケイ酸化メソ多孔性モルデナイトおよびＺＳＭ−５の両方が、０．０５重量％〜１０重量％の前記１つ以上の含浸金属を含む、実施形態１〜６のいずれかに記載の方法。
実施形態８
前記１つ以上の含浸金属が、レニウム（Ｒｅ）を含む、実施形態１〜７のいずれかに記載の方法。
実施形態９
前記脱ケイ酸化メソ多孔性モルデナイトが、０．２５〜０．５５重量％のＲｅを含む、実施形態８に記載の方法。
実施形態１０
前記ＺＳＭ−５が、０．２５〜０．５５重量％のＲｅを含む、実施形態８または９に記載の方法。
実施形態１１
前記脱ケイ酸化メソ多孔性モルデナイトが、誘導結合プラズマ質量分析（ＩＣＰ−ＭＳ）によって測定した際に、少なくとも５のＳｉ対Ａｌモル比を有する、実施形態１〜１０のいずれかに記載の方法。
実施形態１２
前記ＺＳＭ−５が、ＩＣＰ−ＭＳによって測定した際に、少なくとも１０のＳｉ対Ａｌモル比を有する、実施形態１〜１１のいずれかに記載の方法。
実施形態１３
前記脱ケイ酸化メソ多孔性モルデナイトが、３．０未満のミクロ細孔対メソ細孔体積比を有する、実施形態１〜１２のいずれかに記載の方法。
実施形態１４
前記重質改質油ストリームが、少なくとも３０重量％のＭＥＢまたは少なくとも７０重量％のＴＭＢを含む、実施形態１〜１３のいずれかに記載の方法。
実施形態１５
前記脱ケイ酸化メソ多孔性モルデナイトが、少なくとも４２０平方メートル／グラム（ｍ２／ｇ）のブルナウアー−エメット−テラー（ＢＥＴ）表面積、少なくとも８０ｍ２／ｇの外部表面積、またはその両方を有する、実施形態１〜１４のいずれかに記載の方法。
【手続補正２】
【補正対象書類名】特許請求の範囲
【補正対象項目名】全文
【補正方法】変更
【補正の内容】
【特許請求の範囲】
【請求項１】
ベンゼン、トルエン、およびキシレンを含むＢＴＸ化合物を作製する方法であって、
複合ゼオライト触媒を含む反応器に、重質改質油ストリームを供給することであって、
前記複合ゼオライト触媒が、脱ケイ酸化メソ多孔性モルデナイトとＺＳＭ−５との混合物を含み、
前記脱ケイ酸化メソ多孔性モルデナイト、前記ＺＳＭ−５、またはその両方が、１つ以上の含浸金属を含む、供給することと、
前記反応器内で前記重質改質油ストリームのトランスアルキル化反応および脱アルキル化反応を同時に実行することによって、前記ＢＴＸ化合物を生成することと、
を含み、前記複合ゼオライト触媒が、前記トランスアルキル化反応および前記脱アルキル化反応を同時に触媒することができる、方法。
【請求項２】
前記重質改質油ストリームが、前記重質改質油ストリームの総重量に基づいて、少なくとも１５重量パーセント（重量％）のメチルエチルベンゼン（ＭＥＢ）および少なくとも５０重量％のトリメチルベンゼン（ＴＭＢ）を含む、請求項１に記載の方法。
【請求項３】
前記１つ以上の含浸金属が、ＩＵＰＡＣ命名法による第ＶＩ族および第ＶＩＩ族から選択され、前記ゼオライト触媒中の前記金属が、前記ゼオライト触媒の総重量に基づいて、０．０５〜１０重量％である、請求項１または２に記載の方法。
【請求項４】
前記複合ゼオライト触媒が、０超〜１．０のＺＳＭ−５対脱ケイ酸化メソ多孔性モルデナイトの重量比を有する、請求項１または２に記載の方法。
【請求項５】
前記複合ゼオライト触媒が、６０：４０〜８０：２０重量比の脱ケイ酸化メソ多孔性モルデナイトとＺＳＭ−５との混合物を含む、請求項１または２に記載の方法。
【請求項６】
前記１つ以上の含浸金属が、モリブデン、クロム、ニッケル、タングステン、パラジウム、ルテニウム、金、レニウム、ロジウム、またはそれらの組み合わせ、およびそれらのそれぞれの酸化物からなる群から選択される、請求項１または２に記載の方法。
【請求項７】
前記脱ケイ酸化メソ多孔性モルデナイト、前記ＺＳＭ−５、または前記脱ケイ酸化メソ多孔性モルデナイトおよびＺＳＭ−５の両方が、０．０５重量％〜１０重量％の前記１つ以上の含浸金属を含む、請求項１〜６のいずれかに記載の方法。
【請求項８】
前記１つ以上の含浸金属が、レニウム（Ｒｅ）を含む、請求項１〜７のいずれかに記載の方法。
【請求項９】
前記脱ケイ酸化メソ多孔性モルデナイトが、０．２５〜０．５５重量％のＲｅを含む、請求項８に記載の方法。
【請求項１０】
前記ＺＳＭ−５が、０．２５〜０．５５重量％のＲｅを含む、請求項８または９に記載の方法。
【請求項１１】
前記脱ケイ酸化メソ多孔性モルデナイトが、誘導結合プラズマ質量分析（ＩＣＰ−ＭＳ）によって測定した際に、少なくとも５のＳｉ対Ａｌモル比を有する、請求項１〜１０のいずれかに記載の方法。
【請求項１２】
前記ＺＳＭ−５が、ＩＣＰ−ＭＳによって測定した際に、少なくとも１０のＳｉ対Ａｌモル比を有する、請求項１〜１１のいずれかに記載の方法。
【請求項１３】
前記脱ケイ酸化メソ多孔性モルデナイトが、３．０未満のミクロ細孔対メソ細孔体積比を有する、請求項１〜１２のいずれかに記載の方法。
【請求項１４】
前記重質改質油ストリームが、１５から３０重量％のＭＥＢおよび５５から７０重量％のＴＭＢを含む、請求項１〜１３のいずれかに記載の方法。
【請求項１５】
前記脱ケイ酸化メソ多孔性モルデナイトが、少なくとも４２０平方メートル／グラム（ｍ２／ｇ）のブルナウアー−エメット−テラー（ＢＥＴ）表面積、少なくとも８０ｍ２／ｇの外部表面積、またはその両方を有する、請求項１〜１４のいずれかに記載の方法。